Procédé de préparation d'un composite fibreux d'électrode positive ternaire, comprenant : (1) dissoudre une source de cobalt, une source de nickel, une source de manganèse et un polymère structurel dans un solvant A pour préparer une solution de filage I, et dissoudre une source de lithium et un polymère structurel dans le solvant A pour préparer la solution de filage II ; (2) effectuer un traitement d'électrofilage en utilisant des aiguilles coaxiales et avec la solution de filage I en tant que solution de filage interne et la solution de filage II en tant que solution de filage externe, et sécher un tissu préparé pour obtenir un précurseur à fibre coaxiale a ; (3) dissoudre un monomère de polymérisation contenant de l'azote dans un solvant B, puis imprégner complètement le précurseur à fibre coaxiale a avec la solution, ajouter un catalyseur pour initier une réaction de polymérisation du monomère de polymérisation contenant de l'azote, effectuer une filtration et un séchage à la fin de la réaction pour obtenir un précurseur à fibre coaxiale b ; la source de cobalt, la source de nickel, la source de manganèse, la source de lithium et le polymère structurel étant insolubles dans le solvant B ; et (4) calciner le précurseur à fibre coaxiale b entre 700 et 900 °C pendant 10 à 15 h sous atmosphère protectrice pour obtenir le composite fibreux d'électrode positive ternaire. Procédé de préparation d'un composite fibreux d'électrode positive ternaire selon la revendication 1, dans lequel la source de cobalt, la source de nickel et la source de manganèse sont des sels solubles ; la source de lithium est du carbonate de lithium, le polymère structurel est du polyimide, et le solvant A est du N,N-diméthylformamide. Procédé de préparation d'un composite fibreux à électrode positive ternaire selon la revendication 2, dans lequel la source de cobalt est au moins une parmi l'acétate de cobalt et le nitrate de cobalt, la source de nickel est au moins un parmi l'acétate de nickel et le nitrate de nickel, et la source de manganèse est l'acétate de manganèse. Procédé de préparation d'un composite fibreux à électrode positive ternaire selon la revendication 3, dans lequel l'élément cobalt dans la source de cobalt, l'élément nickel dans la source de nickel et l'élément manganèse dans la source de manganèse présentent un rapport molaire de x:y:(1-x-y), où x = 0,01 à 0,1. Procédé de préparation d'un composite fibreux d'électrode positive ternaire selon la revendication 1, dans lequel le polymère structurel présente une concentration massique de 5 à 15 % en poids dans la solution de filage I et dans la solution de filage II, les ions cobalt, les ions nickel et les ions manganèse présentent une concentration totale de 0,4 à 0,8 mmol/g dans la solution de filage I, et les ions lithium présentent une concentration de 0,4 à 0,8 mmol/g dans la solution de filage II. Procédé de préparation d'un composite fibreux d'électrode positive ternaire selon la revendication 1, dans lequel pour le traitement d’électrofilage dans l'étape (2), une aiguille de filage externe présente un diamètre interne de 0,8 à 1,5 mm, une aiguille de filage interne présente un diamètre interne de 0,3 à 0,5 mm, un débit d'injection étant de 0,4 à 0,6 mL/h, une tension étant de 18 à 22 kV et une distance de collecte de filage étant de 10 à 25 cm. Procédé de préparation d'un composite fibreux à électrode positive ternaire selon la revendication 1, dans lequel le monomère de polymérisation contenant de l'azote est le pyrrole, le catalyseur est le chlorure ferrique et le solvant B est l'éthanol anhydre. Procédé de préparation d'un composite fibreux d'électrode positive ternaire selon la revendication 1, dans lequel le polymère structurel dans le précurseur à fibre coaxiale a et le monomère de polymérisation contenant de l'azote présentent un rapport massique de 1:(0,2-0,4). Composite fibreux d'électrode positive ternaire, qui est préparé par le procédé de préparation d'un composite fibreux d'électrode positive ternaire selon l'une quelconque des revendications 1 à 8. Feuille d'électrode positive de batterie lithium-ion, qui est préparée à partir du composite fibreux d’électrode positive ternaire selon la revendication 9.